СПОСОБ СУХОГО ГАШЕНИЯ ОКСИДОВ КАЛЬЦИЯ И МАГНИЯ ИЗ КАЛЬЦИЕВО-МАГНИЕВЫХ СОЕДИНЕНИЙ

1. Способ сухого гашения оксидов кальция и магния из кальциево-магниевого соединения, предпочтительно содержащего, по меньшей мере, 10% масс. MgO по отношению к суммарной массе вышеупомянутого кальциево-магниевого соединения, включающий следующие стадии:
- загрузка кальциево-магниевого соединения, содержащего MgO, в оборудование для гашения;
- загрузка водной фазы для гашения в вышеупомянутое оборудование для гашения; и
- гашение вышеупомянутых оксидов кальция и магния из вышеупомянутого кальциево-магниевого соединения, загруженного в вышеупомянутое оборудование для гашения, вышеупомянутой водной фазой для гашения, приводящее к образованию гашеных твердых частиц гидроксидов кальция и магния,
отличающийся тем, что вышеупомянутое гашение осуществляется в присутствии добавки, выбранной из группы, которую составляют растворимые в воде гидроксиды металлов, растворимые в воде силикаты металлов, растворимые в воде алюминаты, растворимые в воде галогениды металлов, растворимые в воде нитраты металлов, растворимые в воде соли аммония, аммиак, а также их смеси.
2. Способ гашения по п. 1, в котором вышеупомянутые оксиды кальция и магния из кальциево-магниевого соединения имеют содержание оксида магния, составляющее менее чем 50% масс. по отношению к массе вышеупомянутого кальциево-магниевого соединения, и предпочтительно имеют молярное соотношение кальция и магния, составляющее от 0,8 до 1,2.
3. Способ гашения по п. 1 или 2, в котором вышеупомянутое кальциево-магниевое соединение выбирается из группы, которую составляют доломитовая известь, полуобожженный доломит или полугидратированная доломитовая известь, сложные кальциево-магниевые соединения, в частности, сложные оксиды кальция и магния, имеющие значительное содержание MgO, составляющее более чем 10% масс. по отношению к суммарной массе сложного оксида, а также их смеси.
4. Способ гашения по п. 1, в котором вышеупомянутые растворимые в воде гидроксиды металлов выбираются из группы, которую составляют гидроксиды щелочных металлов, в частности, гидроксиды натрия, калия или лития, а также их смеси.
5. Способ гашения по п. 1, в котором вышеупомянутые растворимые в воде силикаты металлов выбираются из группы, которую составляют силикаты щелочных металлов, в частности, силикаты натрия и лития, силикаты щелочноземельных металлов в частности, силикаты кальция и магния, а также их смеси.
6. Способ гашения по п. 1, в котором вышеупомянутые растворимые в воде алюминаты выбираются из группы, которую составляют алюминат калия, алюминат натрия, алюминат лития, алюминат аммония, а также их смеси.
7. Способ гашения по п. 1, в котором вышеупомянутые растворимые в воде галогениды металлов выбираются из группы, которую составляют хлориды металлов, бромиды металлов, фториды металлов, а также их смеси, в частности, хлориды металлов.
8. Способ гашения по п. 1, в котором вышеупомянутые нитраты металлов и вышеупомянутые галогениды металлов включают, по меньшей мере, один атом металла, выбранного из группы, которую составляют алюминий, кальций и магний.
9. Способ гашения по п. 1, в котором вышеупомянутые нитраты металлов и вышеупомянутые галогениды металлов включают, по меньшей мере, один атом металла, выбранного из группы, которую составляют алюминий и магний.
10. Способ гашения по п. 1, в котором вышеупомянутая добавка добавляется в вышеупомянутую водную фазу для гашения перед вышеупомянутой загрузкой вышеупомянутой водной фазы для гашения для образования содержащей добавку водной фазы для гашения.
11. Способ гашения по п. 1, в котором вышеупомянутая добавка добавляется в вышеупомянутую водную фазу для гашения внутри вышеупомянутого оборудования для гашения или в процессе вышеупомянутой загрузки вышеупомянутой водной фазы для гашения.
12. Способ гашения по п. 1, в котором вышеупомянутая добавка добавляется в вышеупомянутое содержащее MgO соединение
или в процессе вышеупомянутой загрузки вышеупомянутого кальциево-магниевого соединения.
13. Способ гашения по п. 1, в котором вышеупомянутая добавка вводится при содержании, составляющем от 0,1 до 20% масс. и предпочтительно от 1 до 10% масс. по отношению к суммарной массе MgO.
2
14. Способ гашения по п. 1, в котором вышеупомянутое кальциево-магниевое соединение имеет степень превращения MgO в Mg(ОН), составляющую, по меньшей мере, 10%, предпочтительно более чем 15% и предпочтительнее более чем 20% при измерении упрощенным методом определения степени превращения.
15. Способ гашения по п. 1, в котором вышеупомянутое оборудование для гашения представляет собой традиционную установку для сухого процесса гашения.
2
16. Способ гашения по п. 1, в котором степень превращения MgO в Mg(ОН) повышается на 30%, предпочтительно на 100%, предпочтительнее на 150% и еще предпочтительнее на 200% по отношению к степени превращения, полученной без добавки.
17. Способ гашения по п. 16, в котором продолжительность вышеупомянутой реакции составляет менее чем 5 часов, предпочтительно менее чем 2 часа, предпочтительнее менее чем 1 час, в частности, она составляет менее чем 30 минут и, более конкретно, менее чем 20 минут.
18. Способ гашения по п. 1, в котором вышеупомянутое кальциево-магниевое соединение представляет собой порошкообразный материал.
19. Способ гашения по п. 1, причем вышеупомянутое гашение представляет собой сухое или почти сухое гашение.
20. Способ гашения по п. 19, дополнительно включающий стадию деагломерации или измельчения вышеупомянутых гашеных твердых частиц.
21. Способ гашения по п. 1, в котором вышеупомянутая водная фаза для гашения имеет температуру перед гашением, составляющую менее чем 90°С.
2
2
22. Кальциево-магниевое соединение формулы хСа(ОН)⋅aMgO⋅bMg(ОН)⋅l где х, а и b представляют собой такие
2
2
2
молярные коэффициенты, что a+b=y, х/(а+b)=х/у составляет от 0,8 до 1,2, где b соответствует массовой пропорции Mg(ОН), составляющей от 5 до 50%, и l представляет собой примеси, причем вышеупомянутое кальциево-магниевое соединение, имеющее удельную поверхность, измеренную манометрическим методом адсорбции азота и вычисленную с применением метода BET, которая составляет 5 м/г или более и 15 м/г или менее.
23. Кальциево-магниевое соединение по п. 22, в котором кальциево-магниевое соединение представляет собой доломит, в частности, гидратированный или частично гидратированный доломит.
2
24. Кальциево-магниевое соединение по п. 22 или 23, в котором молярный коэффициент b соответствует массовой пропорции Mg(ОН), составляющей более чем 7%, предпочтительно более чем 10%, преимущественно более чем 15%, преимущественнее более чем 20% и еще преимущественнее более чем 30%.
2
25. Кальциево-магниевое соединение по п. 22 или 23, в котором молярный коэффициент b соответствует массовой пропорции Mg(ОН), составляющей менее чем 45% и даже менее чем 40%.
2
2
26. Кальциево-магниевое соединение по п. 22, в котором вышеупомянутая удельная поверхность, измеренная манометрическим методом адсорбции азота и вычисленная с применением метода BET, составляет 12 м/г или менее, в частности, 10 м/г или менее.